(57)【特許請求の範囲】
【請求項１】
（Ａ）ポリフェニレンエーテル２０〜８０重量部、
（Ｂ）スチレン系重合体、ポリアミドまたはスチレン系重合体とポリアミドの組成物８０〜２０重量部、
（Ｃ）水分吸着量２〜１５％の抗菌性ゼオライト０．１〜１０重量部、
（Ｄ）分子量３００以上の燐系熱安定剤、分子量３００以上のチオエーテル系熱安定剤及び分子量３００以上の高度立体障害フェノール系熱安定剤及び硫化亜鉛からなる群から選ばれた少なくとも１種の熱安定剤０．０５〜５重量部および
（Ｅ）酸化亜鉛０．１〜１０重量部からなる抗菌性樹脂組成物。
【請求項２】
（Ｄ）熱安定剤が、分子量４００以上の燐系熱安定剤、分子量４００以上のチオエーテル系熱安定剤及び分子量４００以上の高度立体障害フェノール系熱安定剤の中から選ばれた１種以上であることを特徴とする請求項１の抗菌性樹脂組成物。
【請求項３】
（Ｅ）熱安定剤が、平均粒径が０．０２〜１μｍの酸化亜鉛であることを特徴とする請求項１の抗菌性樹脂組成物。
【請求項４】
（Ｃ）抗菌性ゼオライトが、ゼオライト中のイオン交換可能なイオンの一部または全部を、銀、銅および亜鉛から選ばれた１種以上のイオンで置換することを特徴とする請求項１の抗菌性樹脂組成物。
【請求項５】
（Ｃ）抗菌性ゼオライト中の銀イオンの含有率が０．１〜１５％、銅イオン又は亜鉛イオンの含有率が０．１〜８％である請求項１の抗菌性樹脂組成物。
【請求項６】
（Ｃ）抗菌性ゼオライト中の銀イオンの含有率が０．１〜５％、銅イオン又は亜鉛イオンの含有率が０．１〜８％である請求項１の抗菌性樹脂組成物。
【請求項７】
（Ｃ）抗菌性ゼオライトが、アンモニウムイオン０．５〜５％、銀イオン０．１〜１５％、銅イオン０．１〜８％、亜鉛イオン０．１〜８％を含有することを特徴とする請求項１の抗菌性樹脂組成物。
【発明の詳細な説明】
【０００１】
【産業上の利用分野】
本発明の抗菌性樹脂組成物は、無毒性で、機械的性質、熱的性質、耐熱水性、電気的性質、寸法精度、成形時の熱安定性に優れ、成形品の外観が良好な組成物であって、電気・電子部品、自動車部品、機械部品、建築部品、家庭用雑貨などの幅広い分野で使用できるものである。
【０００２】
【従来の技術】
従来から、ポリフェニレンエーテル（以下ＰＰＥと略記）とスチレン系重合体（以下ＰＳと略記）および／またはポリアミド（以下ＰＡと略記）からなる組成物は電気的性質、機械的性質、耐熱性、耐熱水性、寸法精度、成形時の熱安定性などに優れているので、電気・電子部品、自動車部品、機械部品、建築部品、家庭用雑貨などの分野で使用されている。しかしながら、該組成物が１０〜８０℃で、特に相対湿度が４０％以上の高湿度雰囲気中で使用される場合、例えば、衣類などの収納箱、排水トラップ、洗面器、温水便座、浄水器、加湿器、掃除機、エアコン、クーリングタワー、冷蔵庫、食器類、食器乾燥機、衣類乾燥機などのハウジング、ギヤー、プーリ、取っ手などとして使用される場合、空気中の酵母菌、大腸菌、黄色ブドウ球菌、腸炎ビブリオ菌、サルモネラ菌などが付着・増殖し、成形品の外観不良を引き起こしたり、増殖した菌が人体内に入り、病気の原因になることがある。
【０００３】
このような問題を解決するため、特公平５−４５６２８号公報には、各種樹脂に抗菌性ゼオライトを配合する方法が開示されている。しかしながら、特公平５−４５６２８号公報記載の方法を、ＰＰＥ／ＰＳおよび／またはＰＡからなる樹脂組成物に適用した場合、熱安定性不足で成形品表面にシルバーと称される模様が発生して外観不良を生じたり、アイゾット衝撃強度などの機械的性質が低く、実用性の低い成形品しか得られなかった。
特公平５−８０９５４号公報には、変色防止剤としてベンゾトリアゾール系、ヒンダードアミン系、ヒンダードフェノール系、およびヒドラジン系化合物からなる群から選ばれた１種以上の化合物を添加することが開示されているが、必ずしも十分ではなかった。なぜなら、上記変色防止剤は比較的分子量が低いので、多量に配合すると成形品表面にブリードアウトしやすく、成形品外観を損い、商品価値を著しく低下させるものであった。
【０００４】
【本発明が解決しようとする課題】
本発明が解決しようとする課題は、機械的性質、熱的性質、耐熱水性、電気的性質、寸法精度、成形時の熱安定性、成形品の外観を損なうことなく、特に耐光性および抗菌性に優れた熱可塑性樹脂組成物を提供することにある。
【０００５】
【課題を解決するための手段】
本発明者らは、上記課題を解決するため、ＰＰＥ、ＰＳおよび／またはＰＡと抗菌性ゼオライトおよび熱安定剤の組合せにつき鋭意検討した結果、電気的性質、機械的性質、耐熱性、耐熱水性、寸法精度、成形時の熱安定性、耐光性などの諸特性に優れた抗菌性樹脂組成物を見出だし、本発明を完成させた。
【０００６】
本発明に使用されるＰＰＥは、例えば特開昭６３−２８６４６４号公報に記載されている方法に準じて製造できる。特に、ポリ（２，６−ジメチル−１，４−フェニレン)エーテル、２，６−ジメチル−１，４−フェノール／２，３，６−トリメチル−１，４−フェノール共重合体および前二者にそれぞれスチレンをグラフト重合したグラフト共重合体が本発明に用いられるＰＰＥとして好ましい。
本発明に好適なＰＰＥの極限粘度は２５℃クロロホルム溶液で測定し、０．３５〜０．６０ｄｌ／ｇの範囲にあるのが好ましい。極限粘度が０．６０ｄｌ／ｇより高いと組成物の溶融粘度が高くなり、バーフロー値が低下して特に大型薄肉成形品の成形が困難になる。逆に、極限粘度が０．３５ｄｌ／ｇより低くなると機械的強度の低下が大きく実用成形品としての価値を損なうので、本発明の樹脂組成物には使用できない。
ＰＰＥが２０重量部より低いと、荷重撓み温度やアイゾット衝撃強度のような機械的性質が低く、８０重量部より高いと溶融粘度が高く成形性に劣るので、ＰＰＥは２０〜８０重量部配合される。
【０００７】
本発明に使用されるＰＳは、ポリスチレン、ＨＩＰＳ、ＭＳ、ＭＢＳ、ＡＳ、ＡＡＳ、ＡＥＳ、ＡＭＢＳ、スチレン・マレイン酸共重合樹脂（アメリカ・アーコケミカル社製、商品名ダイラーク）などが好適に使用できるが、特に好ましくはポリスチレン、ＨＩＰＳである。
【０００８】
本発明に使用されるＰＡは、ＰＡ４、ＰＡ６、ＰＡ６６、ＰＡ６１０、ＰＡ１１、ＰＡ１２のような脂肪族ＰＡ、ポリヘキサジアミンテレフタルアミド、ポリヘキサジアミンイソフタルアミド、メタキシレンジアミンとアジピン酸から得られるような芳香族ポリアミドから選ばれた、１種類以上のＰＡが好適に使用できる。また、ＰＳとＰＡを併用しても良く、両者の配合比は０〜１００％で任意に選択される。
【０００９】
ＰＰＥ／ＰＡ系またはＰＰＥ／ＰＳ／ＰＡ系では、分子内にカルボキシル基および二重結合もしくは水酸基を含有する化合物、またはそれらの化合物の誘導体を相溶化剤として使用することが好ましい。特に好ましい相溶化剤は、無水マレイン酸、マレイン酸、フマール酸、アセトキシコハク酸、イタコン酸、無水イタコン酸、シトラコン酸、無水シトラコン酸、シトラマル酸、ヒドロキシグルタル酸、ブロモコハク酸、クロロコハク酸、リンゴ酸、酒石酸およびこれらのアミド、エステル、芳香族炭化水素・ホルムアルデヒド樹脂などの樹脂との反応物から選ばれた１種以上の相溶化剤が使用できる。好ましい相溶化剤の配合比率は０．１〜５重量部である。相溶化剤が０．１重量部より少ないと相溶性不足のため、成形品で層状剥離が生じたり機械的性質が低下して実用性を損なう。５重量部を越えると、未反応の相溶化剤が揮散して環境汚染や溶融混練機の腐食を引き起こしたり、耐衝撃性が低下するなどの問題を生じる。
【００１０】
抗菌性ゼオライトの水分吸着量は２〜１５％のものが使用される。水分吸着量が１５％を越える抗菌性ゼオライトを使用すると、抗菌性樹脂組成物から得られる成形品表面にシルバーが発生したり、成形品の経時変色を起こす。水分吸着量が２％未満の抗菌性ゼオライトを使用すると、成形品の経時変色が生じるので好ましくない。成形品の変色を防止するためには、水分吸着量が５〜１２％の抗菌性ゼオライトが好ましく、さらに水分吸着量が９〜１１％の抗菌性ゼオライトの使用が好ましい。
本発明に用いられる抗菌性ゼオライトは、ゼオライト中のイオン交換可能なイオンの一部または全部を、銀、銅および亜鉛から選ばれた１種以上のイオンで置換したものである。ゼオライト中の銀イオンの含有率は０．１〜１５％、経済性と抗菌力の点から銀イオンの含有率は０．１〜５％が好ましい。銅イオン又は亜鉛イオンの含有率は０．１〜８％が好ましい。本発明では、銀イオン及び銅イオンの両者でゼオライト中のイオン交換可能なイオンの一部または全部を交換した抗菌性ゼオライトを用いることが特に好ましい。このような抗菌性ゼオライトとしては、（株）シナネンゼオミックスからゼオミックスの商品名で販売されているもの、またはゼオミックスのポリスチレンを混合したマスターバッチ品を使用することができる。
【００１１】
本発明に用いられる抗菌性ゼオライトは、次のような方法で製造できる。すなわち、予め調整したアンモニウムイオンおよび抗菌性金属イオン、例えば、銀イオン、銅イオン、亜鉛イオンを含有する混合水溶液にゼオライトを接触させ、ゼオライト中のイオン交換可能なイオンと上記イオンとを置換させる。接触は１０〜７０℃、好ましくは４０〜６０℃で３〜２４時間、より好ましくは１０〜２４時間バッチ式または連続式によって行うことができる。上記混合水溶液のｐＨは３〜１０、好ましくは５〜７に調整する。該調整により銀の酸化物等のゼオライト表面または細孔内への析出を防止できるので好ましい。また、混合水溶液中の各イオンは、通常いずれも塩として供給される。例えばアンモニウムイオンは、硝酸アンモニウム、硫酸アンモニウム、酢酸アンモニウムなど、銀イオンは、硝酸銀、硫酸銀など、銅イオンは硝酸銅、硫酸銅など、亜鉛イオンは硝酸亜鉛、硫酸亜鉛などを用いることができる。イオン交換が終了したゼオライトは、十分に水洗後、乾燥は常圧で１０５〜１１５℃または１〜３０ｔｏｒｒの減圧下７０〜９０℃で行うことが好ましい。
このようにして得られた抗菌性ゼオライトは、乾燥後、必要に応じ粉砕、分級などを行った後に本発明の樹脂組成物に配合される。抗菌性ゼオライトの平均粒子径は、好ましくは５μｍ以下、さらに好ましくは１μｍ以下である。
【００１２】
本発明に使用される燐系熱安定剤、チオエーテル系熱安定剤、高度立体障害フェノール系熱安定剤の分子量は３００以上、好ましくは４００以上である。分子量が３００より低いと、成形時に熱安定剤がブリードアウトし、成形品外観を著しく損なうので好ましくない。
【００１３】
本発明の抗菌性樹脂組成物に使用できる分子量３００以上の有機燐系化合物としては、トリス（２，４−ジ−ｔ−ブチルフェニル）−ホスファイト、ジステアリルペンタエリスリトールジホスファイト、テトラ（トリデシル）−１，１，３−トリス（２−メチル−５−ｔ−ブチル−４−ヒドロキシフェニル）ブタンジホスファイト、テトラ（トリデシル）−４，４´−ブチリデンビス（３−メチル−６−ｔ−ブチルフェノール）ジホスファイト、ビス（２，４−ジ−ｔ−ブチルフェニル）ペンタエリスリトールジホスファイト、ビス（２，６−ジ−ｔ−ブチル−４−メチルフェニル）ペンタエリスリトールジホスファイト、テトラキス（２，４−ジ−ｔ−ブチルフェニル）４，４´−ビフェニレンジホスフオナイトが例示される。このうち特に好ましい有機燐系化合物は、ビス（２，６−ジ−ｔ−ブチル−４−メチルフェニル）ペンタエリスリトールジホスファイト、テトラキス（２，４−ジ−ｔ−ブチルフェニル）４，４´−ビフェニレンジホスフオナイトである。
【００１４】
本発明の抗菌性樹脂組成物に使用できる分子量３００以上のチオエーテル系化合物としては、ジラウリル−３，３´−チオジプロピオネート、ジトデシル−３，３´−チオジプロピオネート、ジミルスチル−３，３´−チオジプロピオネート、ジステアリル−３，３´−チオジプロピオネート、ビス｛２−メチル−４−［３−ｎ−アルキルチオプロピオニルオキシ］−５−ｔ−ブチルフェニル｝スルフィド、テトラキス［メチレン−３−（ドデシルチオ）プロピオネート］メタンが例示される。ビス｛２−メチル−４−［３−ｎ−アルキルチオプロピオニルオキシ］−５−ｔ−ブチルフェニル｝スルフィドのアルキルチオ基の炭素数は１２〜１４が好ましい。
【００１５】
本発明に使用できる分子量３００以上の高度立体障害フェノール系化合物の一部を具体的に例示する。すなわち（ａ）テトラキス［メチレン−３−（３，５−ジ−ｔ−ブチル−４−ヒドロキシフェニル）プロピオネート］メタン、（ｂ）オクタデシル−３−（３，５−ジ−ｔ−ブチル−４−ヒドロキシフェニル）プロピオネート、（ｃ）Ｎ，Ｎ´−ヘキサメチレンビス（３，５−ジ−ｔ−ブチル−４−ヒドロキシ−ヒドロシンナマミド）、（ｄ）１，３，５−トリメチル−２，４，６−トリス（３，５−ジ−ｔ−ブチル−４−ヒドロキシベンジル）ベンゼン、（ｅ）２，４−ビス−（オクチルチオ）−６−（４−ヒドロキシ−３，５−ジ−ｔ−ブチルアニリノ）−１，３，５−トリアジン（ｆ）２，２´−チオ−ジエチレンビス［３−（３，５−ジ−ｔ−ブチル−４−ヒドロキシフェニル）プロピオネート］、（ｇ）１，６−ヘキサンジオールビス［３−（３，５−ジ−ｔ−ブチル−４−ヒドロキシフェニル）プロピオネート］、（ｈ）２，２´−メチレンビス−（４−メチル−６−ｔ−ブチルフェノール）、（ｉ）２，２´−エチリデンビス−（４，６−ジ−ｔ−ブチルフェノール、（ｊ）トリス（３，５−ジ−ｔ−ブチル−４−ヒドロキシフェニル）イソシアヌレート、（ｋ）１，３，５−トリス｛２−［３−（３，５−ジ−ｔ−ブチル−４−ヒドロキシフェニル）プロピオニルオキシ］エチル｝イソシアヌレートなどである。これらのうちで （ａ），（ｂ），（ｅ），（ｈ），（ｉ）が好ましく、（ａ），（ｅ），（ｈ）が特に好ましい。
【００１６】
本発明に使用できる酸化亜鉛、硫化亜鉛は、平均粒径が０．０２〜１μｍのものが好ましく、平均粒径が０．０８〜０．８μｍのものがより好ましく、平均粒径が０．２〜０．５μｍのものが最も好ましい。
特に、酸化亜鉛を使用すると、成形品使用中の光による変色を防止する効果を高めることができるので好ましい。
【００１７】
本発明の目的を損なわない範囲で、他の熱可塑性樹脂、例えば、各種のエラストマー、ＰＣ、ＰＥ、ＰＰ、マレイン化ＰＰ、ＰＯＭ、ＰＭＭＡ、ポリフェニレンサルファイド、ポリエーテルエーテルケトン、ポリスルホン、ポリテトラフルオロエチレンなどのフッソ系重合体、場合によっては前記樹脂のオリゴマーなども添加できる。
【００１８】
本発明の目的を損なわない範囲で使用できるエラストマーとして、ポリブタジエン、ＳＢＲ、ＥＰＤＭ、ＥＶＡ、ポリアクリル酸エステル、ポリイソプレン、水添イソプレン、アクリル系エラストマー、ポリスチレン相と水素添加ポリイソプレン相からなるジブロックもしくはトリブロック共重合体（たとえば、クラレ（株）製、商品名セプトン）、ポリエステル・ポリエーテルコエラストマー、ＰＡ系エラストマー（たとえば、東レ（株）製、商品名ペバックス）、ＰＡ系エラストマー（たとえば、大日本インキ化学（株）製、商品名グリラックスＡ）、エチレン・ブテン１共重合体、スチレン・ブタジエンブロック共重合体、水素化スチレン・ブタジエンブロック共重合体、エチレン・プロピレン共重合体、エチレン・プロピレン・エチリデンノルボネン共重合体、熱可塑性ポリエステルエラストマー、水添ＳＥＢＳエラストマー（たとえば、シェル化学（株）製、商品名クレイトンＧ）、エチレン−αオレフィンコポリマーおよびプロピレン−αオレフィンコポリマー（たとえば、三井石油化学（株）製、商品名タフマー）、エチレンメタクリル酸系特殊エラストマー（たとえば、三井・デュポンポリケミカル（株）製、商品名タフリットＴ３０００）、コア層がゴム質でシェル層が硬質樹脂からなるコア・シェルタイプのエラストマー（たとえば、武田薬品（株）製、商品名スタフロイド）、アクリル系（反応タイプ）のエラストマー（たとえば、クレハ化学（株）製、商品名パラロイドＥＸＬ）、ＭＢＳ系エラストマーやクレハＢＴＡエラストマー、コア・シェルタイプのエラストマー（たとえば、三菱レーヨン（株）製、商品名メタブレンＳ）、コアがシリコンゴム、シェルがアクリルゴムまたはアクリル系樹脂からなるコア・シェルタイプのエラストマー（たとえば、三菱レーヨン（株）製、グレード名Ｓ２００１）などが例示される。
【００１９】
本発明の樹脂組成物の機械的強度、剛性、寸法安定性改良のため、ガラス繊維、ガラスビーズ、ガラスフレーク、ガラス繊維クロス、ガラス繊維マット、グラファイト、炭素繊維、炭素繊維クロス、炭素繊維マット、カーボンブラック、炭素フレーク、アルミ、ステンレス、真鍮および銅から作った金属繊維や金属フレーク、金属粉末、有機繊維、針状チタンサンカリウム、マイカ、タルク、クレー、（針状）酸化チタン、ウオラストナイト、炭酸カルシュウム、から選ばれた１種以上の強化剤を添加しても良い。
剛性・強度を上げて、さらに成形品の外観や平滑性を向上するためには、繊維の径を細くすれば良い。繊維径の細いガラス繊維としては、日本無機（株）製のＥ−ＦＭＷ−８００（平均繊維径０．８μｍ）やＥ−ＦＭＷ−１７００（平均繊維径０．６μｍ）を例示できる。
【００２０】
上記強化剤の表面を公知の表面処理剤、例えばビニルアルキルシラン、メタクリロアルキルシラン、エポキシアルキルシラン、アミノアルキルシラン、メルカプトアルキルシラン、クロロアルキルシラン、イソプロピルトリイソステアロイルチタネートのようなチタネート系カップリング剤、ジルコアルミネートカップリング剤などで表面処理を行ってもよい。さらに繊維類の集束剤として、公知のエポキシ系、ウレタン系、ポリエステル系、スチレン系などの集束剤で集束しても良い。
【００２１】
さらに必要に応じて、鉱物油などのしゅう動性改良剤、帯電防止剤、可塑剤、潤滑剤、離型剤、染料、顔料、紫外線吸収剤、光安定剤なども添加することができる。
【００２２】
本発明の樹脂組成物は、一般に熱可塑性樹脂組成物の製造に用いられる設備と方法により製造することができる。例えば、本発明の樹脂組成物を構成する成分を一括して、一軸や二軸の押出機を使用して溶融混練し、押出して成形用ペレットを製造しても良い。また、ＰＰＥまたはＰＰＥとエラストマーと相溶化剤を先に溶融混練後、次にＰＡを配合し溶融混練し押出して成形用ペレットを製造しても良い。
【００２３】
本発明の抗菌性樹脂組成物は無毒性のため、食品と接触するような用途に使用できる。また、本発明の抗菌性樹脂組成物は成形時の熱安定性に優れており、射出成形以外に押出成形、ブロー成形、フィルムやシート成形も可能であり、電気・電子部品、自動車部品、機械部品、建築部品、家庭用雑貨などの分野に使用できる。
【００２４】
【実施例】
次に実施例と比較例により本発明を具体的に説明するが、本発明はこれらに限定されるものではない。実施例と比較例における試験片の成形方法、試験方法は次の通りである。表１〜表３に実施例、比較例を示す。なお、表１〜表３の樹脂組成物を構成する各成分の配合比率は重量部で示す。
【００２５】
（１）使用原材料
ＰＰＥは三菱ガス化学（株）製で２５℃クロロホルム中の極限粘度が０．４５ｄｌ／ｇのものを使用する。ＰＳとして電気化学（株）製のハイインパクトポリスチレンＨＩ−Ｓ−３（ＨＩＰＳと略記）、ＰＡとしては東レ（株）製・アミラン１０１７・ナイロン６（ＰＡと略記）を、相溶化剤として試薬一級のフマル酸を使用した。
抗菌性ゼオライトは、（株）シナネンゼオミック社から発売されているポリスチレン８０ｗｔ％と抗菌性ゼオライト２０ｗｔ％を溶融混練したマスターバッチゼオミック・ＭＪ２ＰＳ（以下抗菌剤Ａと略記）、Ａ型ゼオライト中に含まれるアンモニウムイオン１．３％、銀イオン３％、亜鉛イオン４．５％のもの（以下抗菌剤Ｂと略記）、Ａ型ゼオライト中に含まれるアンモニウムイオン１．０％、銀イオン２％、銅イオン５％のもの（以下抗菌剤Ｃと略記）を使用した。
エラストマーは（株）クラレ製・ＳＥＰＳ・セプトン２００２（以下セプトンと略記）、難燃剤はトリフェニールホスフェート（ＴＰＰと略記）を使用した。
安定剤としてテトラキス（２，４−ジ−ｔ−ブチルフェニル）４，４´−ビフェニレンジホスホナイト（安定剤１と略記）、２，４−ビス−（オクチルチオ）−６−（４−ヒドロキシ−３，５−ジ−ｔ−ブチルアニリノ）−１，３，５−トリアジン（安定剤２と略記）および試薬一級の硫化亜鉛（安定剤３と略記）を使用した。ガラス繊維として旭グラスファイバー（株）製・長さ３ｍｍ・ＣＳ０３−ＪＡ４０４（以下ＧＦと略記）を、ポリテトラフルオロエチレンとして（株）ダイキン製・ルブロンＬ５Ｆ（以下ＰＴＦＥと略記）を使用した。
【００２６】
（２）組成物の混合方法
ＰＰＥ／ＨＩＰＳ系は（１）の各試料を表１、表２の比率で混合後、スクリュウー径３０ｍｍの２軸押出機により、シリンダー設定温度２４０〜３００℃、スクリュウー回転速度３０〜１００ｒｐｍで、溶融混練後、ペレット化して成形用に使用する。
ＰＰＥ／ＰＡ系は、表３、表６の配合比率で、まずＰＰＥとセプトンとフマル酸をスクリュウー径３０ｍｍの２軸押出機により、シリンダー設定温度２８０〜３８０℃、スクリュウー回転速度３０〜１００ｒｐｍで、溶融混練後ペレット化した。このペレットに表３、表６の残りの成分を追加配合し、スクリュウー径３０ｍｍの２軸押出機により、シリンダー設定温度２６０〜３３０℃、スクリュウー回転速度３０〜１００ｒｐｍで、溶融混練後ペレットを得た。
【００２７】
（３）試験片の成形条件
（２）で製造したペレットを１００℃で５時間乾燥後、住友重機械製ＳＧ１２５型射出成形機により金型温度９０℃、シリンダー設定温度２６０〜３２０℃、射出圧力９８ＭＰａで、ＡＳＴＭ−Ｄ６３８規定タイプ１の３．２ｍｍ厚引張試験片と、６３．５×１２．７×３．２ｍｍのアイゾット衝撃試験片、６３．５×１２．７×６．３５ｍｍの荷重撓み温度試験片を２０ショット（各４０本）成形し、初めの１０ショットを捨て、終りの１０ショットで（５）、（６）、（７）の試験に使用した。
【００２８】
（４）滞留試験
（３）の試験終了後、シリンダー温度と金型温度をそのままにして、成形を１５分中断し、その後４ショット（８本）成形し、成形品の外観（滞留外観と略記する）とアイゾット衝撃強度（滞留衝撃と略記）を測定する。滞留後の成形品の外観で、滞留前後の色の変化のほとんどないものをＡ、わずかに変化したものをＢ、少し変化したものをＣ、かなり変化したものをＤとする。
【００２９】
（５）引張試験
ＡＳＴＭ−Ｄ６３８に準じ、引張速度５ｍｍ／分、試験温度２３℃で５本試験を行い、５本の平均の引張強さ（単位はＭｐａ）、破断伸び（単位は％）を求めた。
【００３０】
（６）アイゾット衝撃強度（単位はＪ／ｍ）
ＡＳＴＭ−Ｄ２５６に準じ、試験片厚み３．２ｍｍの試験片に０．２５Ｒのノッチを切削加工により切り込み、２３℃で５本づつ測定し、５本の平均値で示し、未処理衝撃と表示する。
【００３１】
（７）抗菌性試験
食パン２００ｇと水道水１００ｃｃをミキサーで混合・撹拌した液体に、アイゾット衝撃試験片を浸漬してすぐ引上げ、該試験片を相対湿度８５±５％、温度４０±２℃の恒温槽中で２４０時間処理し、目視によりカビの発生状態を調べた。カビの発生の全くないものをＡ、僅かに発生したものをＢ、カビの発生の多いものをＣとした。
（８）耐光性試験
アイゾット衝撃試験片を６．５Ｋｗキセノンアーク式フェードメーター（アトラス（株）製Ｃｉ−６５型）に取り付け、ブラックパネル温度６３℃、降雨スプレーなしの条件で１００時間処理後、日本電色工業（株）Σ−８０型色差計にて
色差ΔＥを測定し、ΔＥの大小により変色の度合いを判定した。
【００３２】
【発明の効果】
本発明よれば、無毒性で、機械的性質、熱的性質、耐熱水性、電気的性質、寸法精度、成形時の熱安定性、成形品の外観に優れ、特に耐光性および抗菌性に優れた熱可塑性樹脂組成物が提供される。
【００３３】
【表１】
0003551201.tif 000002
【００３４】
【表２】
0003551201.tif 000003
【００３５】
【表３】
0003551201.tif 000004